(57)【要約】【課題】セメント原材料の改善【解決手段】ケイ素８、アルミニウム９、酸素１０の各原子結晶構造有し、並びに孔径０．５５〜０．８ｎｍトンネル状空洞１２が均一に分布するモルデナイト系天然ゼオライト固体部分１１がセメント１と混合され構成された、モルデナイト系天然ゼオライト７含有のセメント原材料は、非常に高い弾性特性を得たバインダー原材料になり得る事が出来、「強靭性」「展延性」酸化による劣化（脆性破壊）、海藻繁殖促進（漁場の改善）、等々の問題や改善を一機に解決し得る優れた強度性能、寿命特性、漁場改善の、コンクリート構造物を実現させる事が出来る。【選択図】図６
2017061399.tif 000002
【特許請求の範囲】
【請求項１】
ゼオライトを含有させた事を特徴とする原材料。
【請求項２】
ゼオライトの内、天然ゼオライトであって、更にモルデナイト系に限られた請求項１記載のセメント原材料。
【請求項３】
ゼオライトが５〜３０％とセメントが７０〜９５％の重量比で組成された事を特徴とする請求項１及び２記載のセメント原材料。
【請求項４】
構造物や建築物の、構造材料としての用途を目的とした、請求項１〜３記載のセメント原材料。
【請求項５】
ゼオライトとセメントが配合された材料を、一体化された状態で同一の袋や容器に密封された製品の体を成した事を特徴とする請求項１〜４記載のセメント原材料。
【請求項６】
ゼオライトとセメントの配合において、夫々規定の配分量を容器に投入する際は、相対湿度は８０％以下で、又絶対湿度が２２ｇ／Ｋｇ以下の条件である事を特徴とする請求項１〜５記載のセメント原材料。
【請求項７】
ゼオライトとセメント原材料の配合において、夫々規定の配分量を容器に投入した後に、３０〜６００回転／ｍｉｎ．の攪拌機回転スピードで１０ｓｅｃ〜１０ｍｉｎの時間撹拌する事を特徴とる請求項１〜６記載のセメント原材料。
【発明の詳細な説明】
【技術分野】
【０００１】本発明は、構造物や建築物の構造材料としてコンクリートの高剛性・高強靭性及び適正な展延性（フレキシブル性）を備え、経時的な劣化を防ぐ為の抗酸化（鉄筋コンクリート等の金属材料の防錆を含む）特性の優れた材料技術に関する分野で、充分な脆性特性の改善を実現させる為の技術である。
【背景技術】
【０００２】従来のコンクリートは、一般的に砂や砂利、水などをバインダー剤であるセメントで結合させるものである。強度と価格の面や施工の安易さから、一般に最も広範囲に使用されている建築資材の一つであり、建築物、道路、ダム、高架橋、トンネル、港湾設備、その他構造物として、非常に用途は幅広い。【０００３】そもそも、従来のコンクリートの材料力学的な特徴として、圧縮力には耐えられるが引張力には弱いため、コンクリートを単体で使うより、コンクリートの中に鉄筋を入れた鉄筋コンクリートとして使われることが多い。鉄筋を入れることで引張力を鉄筋が受け持ち、どちらの力にも充分な強度を持たせることができる。
また、鉄筋コンクリートに鉄骨を埋め込んだ鉄骨鉄筋コンクリート等が、構造材料の主体となっているのが現状である。【０００４】しかし、その反面フレキシブル性に乏しく、弾性強度に問題があるばかりか、コンクリートの諸構成材料の経時的劣化が、構造物の耐用年数の増進を妨げる大きな原因となっている。その中でも、最も大きなプライマリーファクターとして考えられるのが、前記のコンクリート補強材として重要な、鉄筋や鉄骨等の金属材料の環境外乱要素（高湿空気・海水・酸性雨他）による酸化（鉄錆）である。【０００５】また、沿岸海域に生息する海藻の多くが死滅し、それに伴ってアワビなどの水棲生物が減少し、漁業に大きな打撃を与える『磯焼け現象』が近年大きな問題となっている。この現象はケイ酸と鉄不足が原因と確認されている。【０００６】陸の肥料の三要素はチッソ  リン酸  カリであるが海の場合はチッソ  リン酸ケイ酸でその割合は１６：１：１６〜５０とされている。
陸上では土が草を育て、草、草食動物、肉食動物が狙う連鎖で「肉は土から」と言うのに対して海の場合はケイ酸が植物プランクトン（海藻）を育て、動物プランクトン、小魚、大型魚が狙うと言う食物連鎖から、魚はケイ酸から、とも言われている。
港湾設備（テトラポッド等）のコンクリート構造物において、その表面の海藻の繁殖状態は海洋環境及び優良漁場のバロメーターとなる。【０００７】近年は、コンクリートのフレキシブル性アップの対策として生コンクリートに合成樹脂や鉄の繊維を混ぜ込んで強度・延性を増した繊維補強コンクリートも用いられることもある。【０００８】次に金属材料の酸化（鉄錆）に対しては、人工ゼオライトを生コンクリートに材料のひとつとして、添加することも研究されている。【０００９】海藻繁殖促進対策としては、テトラポッドにケイ酸ガラスと水溶性鉄を埋め込む等の取り組みも進められている。【００１０】この様にコンクリート技術において、前述の様な問題点は長い間叫ばれて来たものの、夫々の構成資材の配分や条件を調合するなどして対処するに過ぎない。【００１１】また強靭性を高める為に、生コンクリートに合成樹脂や鉄の繊維を混ぜ込んで強度・延性を増した繊維補強コンクリートが考え出されたり、抗酸化の為に人工ゼオライトを、また海藻繁殖促進の為にケイ酸ガラスと水溶性鉄を、生コンクリートに添加する。
等々の研究は成されているものの、何れも大きな価格アップにつながる為に、使用範囲も限られたものなり広く普及するには、なかなかの困難を有している。
【発明が解決しようとする課題】
【００１２】コンクリート技術において、現在抱えている強靭性、展延性、酸化による劣化（脆性破壊）海藻繁殖促進（漁場の改善）等々の問題や改善策を一気に解決し、しかも価格への影響を最小限に抑え込む事である。
【００１３】更に、各々工事現場のノウハウや勘に頼る従来の技術では無く、対策改善した「新セメント材料」を製造し供給をし、現場では従来のセメント原料とその新材料を置き換えるだけで、工事が可能となる製品を提供する事である。
【課題を解決する手段】
【００１４】請求項１に係る発明は、フレキシブルな分子構造を有するゼオライトが、セメント原材料と混合される事により非常に高い弾性特性を得たバインダー原材料になり得る事が出来、「強靭性」「展延性」に大きな性能アップをもたらす事が出来る。
またゼオライトは陰イオン性の骨格からなるアルカリまたはアルカリ土類金属を含む鉱物で非常に強い還元性（抗酸化性）を有する為前述の「酸化による劣化（脆性破壊）」の問題を改善し、経時的特性（長寿命化）に対し大きな解決手段となり得る。
更に「海藻繁殖促進対策」（漁場の改善）としてもゼオライトが元々「アルミノケイ酸塩」としてリッチに有している『ケイ酸』の充分な供与に依って大きな効果が期待出来る。
【００１５】請求項２に係る発明は、約４０種類ある天然ゼオライトの中で、０．５５〜０．８ｎｍという極微小な空洞がトンネル状に構成されているモルデナイトを採用した内容である。
しかも原材料が超低価格である事により、価格への影響を最小限に抑え込む製品となり得る。
【００１６】請求項３に係る発明は、強靭性、展延性、酸化による劣化（脆性破壊）、海藻繁殖促進、に対する改善を実現させるべく、物理的特性を得る事が出来る配合の最適化条件を定めたものである。
【００１７】請求項４に係る発明は、使用目的を限定し社会貢献としてより効果的な改善を可能にした製品とするものである。
【００１８】請求項５に係る発明は、工事施工において使用方法の安定性や確実性を得る為の、製品形態を定めたものである。
【００１９】請求項６に係る発明は、製品の品質確保の為に、製造過程における必要条件を定めたものである。
【００２０】請求項７に係る発明は、製品の品質確保の為に、ゼオライトとセメント原材料の混合行程における撹拌条件を定めたものである。
【発明の効果】
【００２１】請求項１に係る発明に依れば、今までにないコンクリート構造物の強靭性、展延性、酸化による劣化（脆性破壊）、海藻繁殖促進（漁場の改善）、等々の問題や改善策を一機に解決し得る優れた強度性能、寿命特性、漁場改善効果大の、コンクリート構造物を実現させる事が出来る。
【００２２】請求項２に係る発明に依れば、このモルデナイト系天然ゼオライトを採用する事で、最も効率的、且つ低価格なセメント原材料製品となり得る。
【００２３】請求項３に係る発明に依れば、この重量比で最も効率的な特性が得られ上記の諸問題解決に大きな効果が得られる。
【００２４】請求項４に係る発明に依れば、構造物や建築物の製作において特に効果的であり安全性、経済性においても、社会貢献に対して大きな布石となり得る。
【００２５】請求項５に係る発明に依れば、施工業者によるバラツキや失敗を防ぐ事が出来、品質の保持や安定性が確保され、使い易さ、工事の確実性に大きく貢献できる。
【００２６】請求項６に係る発明に依れば、製品の品質確保と性能安定性を守る事が出来、更に経時的変化の防止にも役立つ事が出来る。
【００２７】請求項７に係る発明に依れば、上記の請求項６と同様により優れた製品の品質確保と性能安定性を実現出来る。
【図面の簡単な説明】
【００２８】
【図１】従来のコンクリートの材料構成図。
【図２】図１の一部拡大図。
【図３】繊維補強コンクリートの材料構成図。
【図４】従来の人工ゼオライトを添加したコンクリートの材料構成図。
【図５】従来のケイ酸ガラスと水溶性鉄を添加したコンクリートの模擬図。
【図６】本発明のモルデナイト系天然ゼオライト含有セメント原材料の構成図。
【図７】本発明のモルデナイト系天然ゼオライトの分子結晶構造の模擬図。
【図８】本発明のモルデナイト系天然ゼオライト模擬図。
【発明を実施するための形態】
【００２９】図１〜図５は従来の一般的なコンクリートと課題改善用のコンクリートの配合構成状態を模擬的に説明し、図７はモルデナイト系天然ゼオライト７の分子結晶構造の模擬図を示す。また図８は請求項２の条件となるモルデナイト系天然ゼオライトの形態を模擬的に示したものでモルデナイト系天然ゼオライトの個体部分１１に孔直径が０．５５〜０．８ｎｍのトンネル状空洞１２が均一に分布している。
【実施例】
【００３０】本発明の実施例を図６に依って説明する。
図６はモデルナイト系天然ゼオライト７含有セメント原材料の配合状態を模擬的に表示したもので、当該モルデナイト系天然ゼオライト７はセメント３に対して均一に配合されており、新規セメント原材料を構成している。
【符号の説明】
【００３１】１：砂利
２：砂
３：セメント
４：合成樹脂や鉄の繊維
５：人工ゼオライト
６：ケイ酸ガラスと水溶性鉄
７：モルデナイト系天然ゼオライト
８：ケイ素の原子
９：アルミニウムの原子
１０：酸素の原子
１１：モルデナイト系天然ゼオライト固体部分
１２：トンネル状空洞
【図１】
2017061399.tif 000003
【図２】
2017061399.tif 000004
【図３】
2017061399.tif 000005
【図４】
2017061399.tif 000006
【図５】
2017061399.tif 000007
【図６】
2017061399.tif 000008
【図７】
2017061399.tif 000009
【図８】
2017061399.tif 000010